ШИХТА ДЛЯ ПОЛУЧЕНИЯ СТЕКЛА
MIXTURE FOR MAKING GLASS

Изобретение относится к области технологии силикатов и касается производства стекла, которое может быть использовано для изготовления облицовочной плитки, изделий декоративно-художественного и хозяйственно-бытового назначения.
Известна шихта для получения стекла, включающая соду, кварцевый песок; диопсидовую породу в количестве 25,9-85,0 мас.% (с содержанием примесей не более 15,0 мас.%) [1].
Задачей изобретения является повышение водостойкости стекла.
Технический результат достигается тем, что шихта для получения стекла, включающая соду и кварцевый песок, дополнительно содержит вспученный перлит при следующем соотношении компонентов, мас.%: сода 5,0-7,0; кварцевый песок 65,0-78,0; вспученный перлит 15,0-30,0. Шихта для получения стекла дополнительно содержит малахит в количестве 0,5-5,0 мас.%. Возможно использование отходов обработки малахита.
В таблице приведены составы шихты для получения стекла.
Таблица
Компоненты
Состав, мас.%:
1
2
3
4
Сода
5,0
6,0
6,0
7,0
Кварцевый песок
65,0
71,0
67,0
78,0
Вспученный перлит
30,0
22,5
22,0
15,0
Малахит
-
0,5
5,0
-
Водостойкость, гидролитический класс
I
I
II
I
Стекло может быть получено в стекловаренных печах любой конструкции при температуре 1430-1470°С.
Источники информации
1. SU 1530588, С03С 6/00, 1990.